СПОСОБ ПОЛУЧЕНИЯ КАТАЛИЗАТОРОВ В ВИДЕ ФОРМОВАННЫХ ИЗДЕЛИЙ, В КОТОРЫХ АКТИВНОЙ МАССОЙ ЯВЛЯЕТСЯ МНОГОЭЛЕМЕНТНЫЙ ОКСИД

1. Способ получения катализаторов в виде формованных изделий, активная масса которых является многоэлементным оксидом, согласно которому тонкоизмельченную первичную смесь, которая содержит добавленное тонкоизмельченное вспомогательное средство для формования, формуют до желаемой геометрии и полученные при этом катализаторы в виде первичных формованных изделий термически обрабатывают при повышенной температуре при получении катализаторов в виде формованных изделий, чья активная масса является многоэлементным оксидом, отличающийся тем, что тонкоизмельченная первичная смесь дополнительно содержит нитрид бора в качестве вспомогательного средства для формования.
2. Способ по п.1, отличающийся тем, что добавленный нитрид бора содержит ≤ 5 мас.% B2O3.
3. Способ по п.1, отличающийся тем, что добавленный нитрид бора содержит ≤ 3 мас.% B2O3.
4. Способ по п.1, отличающийся тем, что добавленный нитрид бора содержит ≤ 1 мас.% B2O3.
2
3
5. Способ по одному из пп.1-4, отличающийся тем, что добавленный нитрид бора ≥ 0,05 мас.% ВО.
6. Способ по п.1, отличающийся тем, что диаметр частиц добавленного нитрида бора находится в области от 1 мкм до 50 мкм.
7. Способ по п.1, отличающийся тем, что диаметр частиц добавленного нитрида бора находится в области от 1 мкм до 10 мкм.
8. Способ по п.1, отличающийся тем, что тонкоизмельченная первичная смесь в расчете на ее общую массу дополнительно содержит от 0,1 до 20 мас.% нитрида бора.
9. Способ по п.1, отличающийся тем, что тонкоизмельченная первичная смесь в расчете на ее общую массу дополнительно содержит от 0,3 до 8 мас.% нитрида бора.
10. Способ по п.1, отличающийся тем, что добавленный нитрид бора до, по меньшей мере, 50 мас.% находится в гексагональной фазе.
11. Способ по п.1, отличающийся тем, что добавленный нитрид бора до, по меньшей мере, 75 мас.% находится в гексагональной фазе.
12. Способ по п.1, отличающийся тем, что добавленный нитрид бора подготавливают как указано ниже:
диаметр частиц:
от 1 до 10 мкм,
специфическая поверхность:
от 5 до 20 м<sup>2</sup>/г,
насыпная плотность:
от 0,2 до 0,6 г/см<sup>3</sup>, и
детонационная плотность:
от 0,3 до 0,7 г/см<sup>3</sup>.
13. Способ по п.1, отличающийся тем, что добавленный нитрид бора подготавливают как указано ниже:
диаметр частиц:
от 1 до 5 мкм,
специфическая поверхность:
от 5 до 15 м<sup>2</sup>/г,
насыпная плотность:
от 0,2 до 0,6 г/см<sup>3</sup>,и
детонационная плотность:
от 0,3 до 0,7 г/см<sup>3</sup>.
14. Способ по п.1, отличающийся тем, что термическая обработка катализатора в виде первичного формованного изделия происходит при температуре от 150 до 650°С.
15. Способ по п.1, отличающийся тем, что термическую обработку катализатора в виде первичного формованного изделия проводят в окислительной атмосфере.
16. Способ по п.1, отличающийся тем, что термическую обработку катализатора в виде первичного формованного изделия проводят в потоке воздуха.
17. Способ по п.1, отличающийся тем, что диаметр частиц тонкоизмельченной первичной смеси, которая исключает добавленное вспомогательное средство для формования, находится в области от 1 до 2000 мкм.
18. Способ по п.1, отличающийся тем, что формование желаемой геометрии проводят путем таблетирования.
2
19. Способ по п.1, отличающийся тем, что формование проводят при использовании давления формования от 50 до 5000 кг/см.
20. Способ по п.1, отличающийся тем, что катализатор в виде формованного изделия является шаром с диаметром от 2 до 10 мм.
21. Способ по п.1, отличающийся тем, что катализатор в виде формованного изделия является цельным цилиндром, внешний диаметр которого и длина составляют от 2 до 10 мм.
22. Способ по п.1, отличающийся тем, что катализатор в виде формованного изделия является кольцом, внешний диаметр которого и длина составляют от 2 до 10 мм и толщина стенок от 1 до 3 мм.
23. Способ по п.1, отличающийся тем, что активной массой является оксид полиметалла.
24. Способ по п.1, отличающийся тем, что активная масса является многоэлементным оксидом, который включает
a) элементы Мо, Fe и Bi, или
b) элементы Мо и V, или
c) элементы Мо, V и Р, или
d) элементы V и Р.
25. Катализатор в виде формованного изделия, полученный способом по одному из пп.1-24.
26. Катализатор в виде формованного изделия, активная масса которого является многоэлементным оксидом, который содержит от 0,1 до 20 мас.% нитрида бора.
27. Способ гетерогенно катализуемой газофазной реакции, отличающийся тем, что катализатор включает, по меньшей мере, один катализатор в виде формованного изделия по п.25 или 26.
28. Способ по п.27, отличающийся тем, что гетерогенно катализуемой газофазной реакцией является гетерогенно катализуемое частичное окисление органического соединения.
29. Способ по п.28, отличающийся тем, что гетерогенно катализуемым частичным окислением является частичное окисление пропена до акролеина и/или акриловой кислоты.
30. Способ по п.28, отличающийся тем, что гетерогенно катализуемым частичным окислением является частичное окисление пропана до акриловой кислоты.
31. Способ по п.28, отличающийся тем, что гетерогенно катализуемым частичным окислением является частичное окисление метакролеина до метакриловой кислоты.
32. Способ по п.28, отличающийся тем, что гетерогенно катализуемым частичным окислением является частичное окисление углеводорода, имеющего, по меньшей мере, 4 атомов углерода до ангидрида малеиновой кислоты.
33. Способ по п.28, отличающийся тем, что гетерогенно катализуемым частичным окислением является частичное окисление изобутена до метакролеина.